(57)【特許請求の範囲】
【請求項１】
顔料と、
ポリエステル（メタ）アクリレートと、
ヒドロキシル基を有する光重合性モノマーと、
光重合開始剤と、
を含有する、導光板用紫外線硬化型インクジェットインク。
【請求項２】
前記ヒドロキシル基を有する光重合性モノマーの含有割合が、当該インクジェットインク全体質量を基準として４０質量％以下である、請求項１に記載の導光板用紫外線硬化型インクジェットインク。
【請求項３】
５０±１０℃における当該インクジェットインクの粘度が５．０〜１５．０ｍＰａ・ｓである、請求項１又は２に記載の導光板用紫外線硬化型インクジェットインク。
【請求項４】
２５℃における当該インクジェットインクの表面張力が２５．０〜４５．０ｍＪ／ｍ２である、請求項１〜３のいずれか一項に記載の導光板用紫外線硬化型インクジェットインク。
【請求項５】
前記顔料の累積５０％粒子径Ｄ５０が５０〜１９５ｎｍである、請求項１〜４のいずれか一項に記載の導光板用紫外線硬化型インクジェットインク。
【請求項６】
前記顔料が二酸化チタン粒子を含む、請求項１〜５のいずれか一項に記載の導光板用紫外線硬化型インクジェットインク。
【請求項７】
請求項１〜６のいずれか一項に記載のインクジェットインクを、インクジェット印刷により透光性樹脂シートの表面にパターン印刷する工程と、
パターン印刷された前記インクジェットインクを紫外線硬化して反射ドットを形成させる工程と、
を備える、導光板の製造方法。
【請求項８】
透光性樹脂シート及び該透光性樹脂シート上に設けられた反射ドットを備え、請求項７に記載の製造方法によって得ることのできる導光板。
【請求項９】
前記反射ドットの最大厚さが２０μｍ以下であり、前記反射ドット及び前記透光性樹脂シートを透過する光の分光透過率測定に基づいて求められるイエローインデックスが１０以下である、請求項８に記載の導光板。
【請求項１０】
前記透光性樹脂シートがポリメチルメタクリレート樹脂シートである、請求項８又は９に記載の導光板。
【請求項１１】
請求項８〜１０のいずれか一項に記載の導光板と、前記導光板の端面に光を供給する光源と、を備える面光源装置。
【請求項１２】
請求項１１に記載の面光源装置と、
前記面光源装置の出射面と対向して配置された透過型画像表示部と、
を具備する透過型画像表示装置。
【発明の詳細な説明】
【技術分野】
【０００１】
本発明は、導光板用紫外線硬化型インクジェットインク及びこれを用いた導光板に関する。
【背景技術】
【０００２】
液晶表示装置等の透過型画像表示装置は、一般に、バックライトとしての面光源装置を有している。エッジライト型面光源装置は、透光性樹脂シートを有する導光板と、透光性樹脂シートの端面に光を供給する光源とから構成される。透光性樹脂シートの端面から入射した光が、透光性樹脂シートの背面側に設けられた反射ドット等の反射手段によって反射し、導光板の出射面から画像表示用の面状の光が供給される。
【０００３】
反射ドット（配向パターン）を形成する方法として、インクジェットインクを用いたインクジェット印刷の適用が提案されている（特許文献１）。インクジェット印刷によれば、所望のパターンを構成する反射ドットを簡易に形成できることが期待される。
【先行技術文献】
【特許文献】
【０００４】
【特許文献１】特開平２００６−１３６８６７号公報
【発明の概要】
【発明が解決しようとする課題】
【０００５】
しかし、インクジェット印刷により形成された反射ドットを有する導光板を用いて構成された面光源装置により供給される光の場合、光の黄色味が強く出るなど、自然な色調が損なわれる傾向があることが明らかとなった。これは、出射光が反射ドットの影響を強く受けたためであると考えられる。
【０００６】
そこで、本発明の目的は、面光源装置に用いられる導光板の反射ドットをインクジェット印刷により形成する場合において、面光源装置から供給される光をより自然な色調のものとすることにある。
【課題を解決するための手段】
【０００７】
本発明は、顔料と、ポリエステル（メタ）アクリレートと、ヒドロキシル基を有する光重合性モノマーと、光重合性開始剤とを含有する導光板用紫外線硬化型インクジェットインクに関する。
【０００８】
上記本発明に係るインクジェットインクを用いて導光板の反射ドットをインクジェット印刷により形成することにより、面光源装置から供給される光をより自然な色調のものとすることができる。
【０００９】
ヒドロキシル基を有する光重合性モノマーの含有割合は、当該インクジェットインク全体質量を基準として４０質量％以下であることが好ましい。ヒドロキシル基を有する光重合性モノマーの含有割合が４０質量％を超えると、本発明による色調の改善効果が小さくなる傾向がある。
【００１０】
５０±１０℃におけるインクジェットインクの粘度は、好ましくは５．０〜１５．０ｍＰａ・ｓ、より好ましくは８．０〜１２．０ｍＰａ・ｓである。これにより、インクを安定してインクジェットヘッドから吐出することができるため、高い生産性で導光板を製造することができる。同様の観点から、インクジェットインクの２５．０℃における表面張力は好ましくは２５．０〜４５．０ｍＪ／ｍ２、より好ましくは２５．０〜３７．０ｍＪ／ｍ２である。
【００１１】
顔料の累積５０％粒子径Ｄ５０は、好ましくは５０〜１９５ｎｍである。これにより、少ない量の顔料で十分な光拡散及び光反射の機能を確保できる。同様の観点から、顔料は二酸化チタン粒子を含むことが好ましい。
【００１２】
別の側面において、本発明は、上記本発明に係るインクジェットインクを、インクジェット印刷により透光性樹脂シートの表面にパターン印刷する工程と、パターン印刷されたインクジェットインクを紫外線硬化して反射ドットを形成させる工程と、を備える、導光板の製造方法に関する。
【００１３】
本発明に係る製造方法によれば、自然な色調の光を供給することが可能な導光板を得ることができる。また、インクジェット印刷とこれに続く紫外線硬化とを組み合わせることにより、インクを無駄なく利用することができ、より高い生産性が得られる。
【００１４】
更に別の側面において、本発明は、透光性樹脂シート及び該透光性樹脂シート上に設けられた反射ドットを備える導光板に関する。本発明に係る導光板は、本発明に係る製造方法によって得ることのできる導光板である。
【００１５】
更に別の側面において、本発明は、本発明に係る導光板と、導光板の端面に光を供給する光源と、を備える面光源装置に関する。更に、本発明は、この面光源装置と、面光源装置の出射面と対向して配置された透過型画像表示部と、を具備する透過型画像表示装置にも関する。
【００１６】
本発明に係る導光板、面光源装置によれば、自然な色調の光を供給することが可能である。また、本発明に係る透過型画像表示装置によれば、大画面化したときの製造コストをインクジェット印刷の採用により抑制しながら、自然な色調の面光源に基づく高品位の画質の画像を表示することができる。
【００１７】
反射ドットの最大厚さが２０μｍ以下であり、反射ドット及び透光性樹脂シートを透過する光の分光透過率測定に基づいて求められるイエローインデックスが１０以下であることが好ましい。これにより、色調の改善効果がより一層顕著なものとなる。同様の観点から、透光性樹脂シートは、好ましくはポリメチルメタクリレート樹脂シートである。
【発明の効果】
【００１８】
本発明によれば、面光源装置に用いられる導光板の反射ドットをインクジェット印刷により形成する場合において、面光源装置から供給される光をより自然な色調のものとすることができる。
【図面の簡単な説明】
【００１９】
【図１】面光源装置を備える透過型画像表示装置の一実施形態を示す断面図である。
【図２】導光板の製造方法の一実施形態を示す斜視図である。
【発明を実施するための形態】
【００２０】
以下、本発明の好適な実施形態について詳細に説明する。ただし、本発明は以下の実施形態に限定されるものではない。
【００２１】
図１は、面光源装置を備える透過型画像表示装置の一実施形態を示す断面図である。図１に示す透過型画像表示装置１００は、面光源装置２０と、透過型画像表示部３０とから主として構成される。面光源装置２０は、透光性樹脂シート１１を有する導光板１と、透光性樹脂シート１１の端面Ｓ３に沿って設けられた光源３とを備えるエッジライト型面光源装置である。透光性樹脂シート１１は出射面Ｓ１及びその反対側の背面Ｓ２を有しており、導光板１は、背面Ｓ２側に設けられた反射ドット１２を更に有している。透過型画像表示部３０は、導光板１の出射面Ｓ１側において導光板１と対向配置されている。透過型画像表示部３０は、例えば、液晶セルを有する液晶表示部である。
【００２２】
光源３から照射された光は、端面Ｓ３から透光性樹脂シート１１に入射する。透光性樹脂シート１１に入射した光は、反射ドット１２において乱反射することにより、主として出射面Ｓ１から出射される。出射面Ｓ１から出射した光は透過型画像表示部３０に供給される。均一な面状の光が効率的に出射面Ｓ１から出射されるように、反射ドット１２のパターンが調整される。隣り合う反射ドット１２同士は、互いに分離していてもよいし、連結していてもよい。
【００２３】
透光性樹脂シート１１は、ポリ（メタ）アクリル酸アルキル樹脂シート、ポリスチレンシート又はポリカーボネート系樹脂シートであることが好ましく、これらのなかでも、ポリメチルメタクリレート樹脂シート（ＰＭＭＡ樹脂シート）が好ましい。透光性樹脂シート１１は拡散粒子を含んでいてもよい。透光性樹脂シート１１の反射ドット１２が形成される表面（背面Ｓ２）とは反対側の表面（出射面Ｓ１）は、本実施形態のように平坦面であってもよいが、凹凸形状を有していてもよい。なお、透光性樹脂シート１１の厚みは１．０ｍｍ以上４．５ｍｍ以下であることが好ましい。
【００２４】
反射ドット１２の最大厚さは、好ましくは２０μｍ以下、より好ましくは１５μｍ以下である。反射ドット１２及び透光性樹脂シート１１を、出射面Ｓ１の垂線方向において透過する光の分光透過率測定に基づいて求められるイエローインデックスは、好ましくは１０以下である。反射ドットを形成するために用いられたインクジェットインクを、透光性樹脂シートの片面全体に印刷し、印刷されたインクを硬化させて反射ドットと同等の厚さの反射膜を有する測定用サンプルを得、これを用いて上記イエローインデックスを測定することができる。１０以下のイエローインデックスは、例えば、ＰＭＭＡ樹脂シートと、後述するインクジェットインクとの組み合わせにより容易に達成することができる。イエローインデックスの測定方法の詳細は後述する実施例において説明される。
【００２５】
光源３は、冷陰極蛍光ランプ（ＣＣＦＬ）等の線状光源であってもよいが、ＬＥＤ等の点状光源であることが好ましい。この場合、透光性樹脂シート１１の矩形の主面を構成する４辺のうち少なくとも１辺に沿って、複数の点状光源が配列される。後述のインクジェットインクにより形成される反射ドットとＬＥＤとを組み合わせることが、自然な色調の光を得るために特に有利である。
【００２６】
図２は、導光板の製造方法の一実施形態を示す斜視図である。図２に示す導光板の製造装置２００は、透光性樹脂シート１１を搬送する搬送手段４０と、インクジェットヘッド５と、ＵＶランプ７と、検査装置９とから構成される。インクジェットヘッド５、ＵＶランプ７及び検査装置９は、透光性樹脂シートの移動方向Ａにおいて上流側からこの順に配置される。
【００２７】
透光性樹脂シート１１は、搬送手段４０によって、方向Ａに沿って連続的又は間欠的に搬送される。透光性樹脂シート１１は、製造される導光板のサイズに合わせて予め裁断されていてもよいし、長尺の透光性樹脂シート１１上に反射ドット１２を形成させ、その後透光性樹脂シート１１を裁断してもよい。本実施形態における搬送手段４０はテーブルシャトルであるが、搬送手段はこれに限られるものではなく、例えばベルトコンベア、コロ、又はエア浮上移送であってもよい。
【００２８】
透光性樹脂シート１１の表面に、支持部４１に支持されたインクジェットヘッド５により液滴状のインクジェットインクがドット状にパターン印刷される。このとき、印刷されたインクから形成された複数のドットは、互いに分離していてもよいし、連結していてもよい。インクジェットヘッド５は、透光性樹脂シート１１の表面における反射ドットが形成される領域の幅方向（Ａに対して垂直な方向）全体にわたって、透光性樹脂シート１１の背面Ｓ２と対向して配列固定された１列又は２列以上の複数のノズルを有している。これら複数のノズルからインクジェット方式により吐出された液滴状のインクが、透光性樹脂シート１１の幅方向全体において同時に一括して印刷される。好ましくは、透光性樹脂シート１１を一定の速度で連続的に移動させながら、インクが印刷される。或いは、透光性樹脂シート１１を停止した状態でインクを印刷することと、透光性樹脂シート１１を次の印刷位置まで移動させてから停止することとを繰り返して、複数列のドットから構成されるパターンでインクを効率的に印刷することもできる。透光性樹脂シート１１の移動速度は、インクが適切に印刷されるように調整される。本実施形態の場合、インクジェットヘッド５は、それぞれ複数のノズルを有する複数のユニットから構成される。これら複数のユニットは、透光性樹脂シート１１が搬送される方向Ａにおいて互いの端部が重なるように配置されている。場合により、透光性樹脂シートの表面における反射ドットが形成される領域の幅方向全体にわたって直列に配置された複数のノズルを有するインクジェットを用いてもよい。
【００２９】
本実施形態の場合、インクジェットヘッド５の複数のノズルを固定した状態で、インクを透光性樹脂シート１１の幅方向全体にわたって一括して印刷することができる。これにより、可動式のノズルを透光性樹脂シート１１の幅方向に沿って移動させながらインクを順次印刷する場合と比較して、導光板の生産性が飛躍的に向上する。特に、透光性樹脂シートの短辺の長さが２００ｍｍ以上１０００ｍｍ以下であるような大型の導光板を製造する場合、本実施形態の方法による生産性向上の効果が大きい。さらに、インクジェット法によれば、例えば最大径が１００μｍ以下であるような微少な反射ドットであっても、容易にかつ正確に形成することができる。透光性樹脂シートが薄い場合、出射面Ｓ１側から反射ドットが透けて見える可能性があるが、反射ドットを小さくすることによりこれを防ぐことができる。また、複数のノズルから供給されたインクがつなぎ合わされて、大きな反射ドットを形成することも可能である。
【００３０】
インクジェットヘッド５のノズルは、導管５５を介してインク供給ユニット５０と連結されている。インク供給ユニット５０は、例えば、インクが収容されたインクタンクと、インクを送り出すためのポンプとを有している。複数の導管５５が単一のインクタンクに連結されていてもよいし、複数のインクタンクにそれぞれ連結されていてもよい。
【００３１】
反射ドット１２を形成するためにインクジェット印刷に用いられるインクジェットインクは、顔料と、ポリエステル（メタ）アクリレートと、ヒドロキシル基を有する光重合性モノマーと、光重合開始剤とを含有する紫外線硬化型のインクである。「ポリエステル（メタ）アクリレート」は、ポリエステルアクリレート及びこれに対応するポリエステルメタクリレートを意味する。
【００３２】
光源の光を効率的に利用して、顔料の使用量を抑制することを重視する場合、顔料の累積５０％粒子径Ｄ５０は、好ましくは５０〜１９５ｎｍ、より好ましくは１００〜１９０ｎｍ、さらに好ましくは１２０〜１８０ｎｍである。また、顔料は二酸化チタン粒子を含むことが好ましい。累積５０％粒子径Ｄ５０が５０〜１９５ｎｍの範囲内にある二酸化チタン粒子は、市販品から粒度分布に基づいて適宜選択することにより入手が可能である。顔料のインクにおける含有割合は、通常、インクの全体質量を基準として０．５〜１５．０質量％程度である。
【００３３】
ヒドロキシル基を有する光重合性モノマーは、好ましくは、ヒドロキシル基と、１個又は２個以上のビニル基とを有する。例えば、ヒドロキシル基を有する光重合性モノマーは、２−ヒドロキシ−３−フェノキシプロピルアクリレート及びヒドロキシエチルアクリレートから選ばれる少なくとも１種の化合物を含む。ヒドロキシル基を有する光重合性モノマーのインクにおける含有割合は、好ましくは、インクの全体質量を基準として４０質量％以下である。ヒドロキシル基を有する光重合性モノマーの含有割合が４０質量％を超えると、色調改善の効果が小さくなる傾向がある。
【００３４】
インクに含まれるポリエステル（メタ）アクリレートは、ジオール化合物とジカルボキシル化合物との反応により生成するポリエステル鎖と、（メタ）アクリル酸等により導入されたアクリレート基又はメタクリレート基とを有する光重合性オリゴマーである。ポリエステル（メタ）アクリレートのインクにおける含有割合は、２．０〜８．０質量％であることが好ましい。ポリエステル（メタ）アクリレートの含有割合がこの範囲内にあることにより、インクの粘度を、インクジェットノズルから安定して吐出できる範囲に容易に調整できる。
【００３５】
光重合開始剤は、紫外線硬化型樹脂の分野において通常用いられているものから適宜選択することができる。光重合開始剤のインクにおける含有割合は、通常、０．５〜１０．０質量％程度である。
【００３６】
インクジェットインクは、本発明の趣旨を逸脱しない範囲で、顔料、ポリエステル（メタ）アクリレート、ヒドロキシル基を有する光重合性モノマー及び光重合開始剤以外の成分を含有していてもよい。例えば、インクは、ポリエステル（メタ）アクリレート及びヒドロキシル基を有する光重合性モノマー以外の光重合性化合物を光重合性成分として更に含んでいてもよい。
【００３７】
５０±１０℃におけるインクジェットインクの粘度は、好ましくは５．０〜１５．０ｍＰａ・ｓ、より好ましくは８．０〜１２．０ｍＰａ・ｓである。インクジェットインクの粘度は、例えば、ポリエステル（メタ）アクリレートの分子量及び／又は含有割合により調整することができる。ポリエステル（メタ）アクリレートの分子量又は含有割合が大きいほど、インクの粘度が大きくなる傾向がある。
【００３８】
２５．０℃におけるインクジェットインクの表面張力は、好ましくは２５．０〜４５．０ｍＪ／ｍ２、より好ましくは２５．０〜３７．０ｍＪ／ｍ２である。インクジェットインクの表面張力は、例えば、シリコン系及びフッ素系等の界面活性剤をインクに配合することにより調整することができる。
【００３９】
印刷されたインクは、支持部４２に支持されたＵＶランプ７により、領域７０において硬化される。これにより、硬化したインクからなる反射ドット１２が形成される。
【００４０】
その後、形成された反射ドット１２の状態を、支持部４３に支持された検査装置９によって検査する工程を経て、導光板１が得られる。導光板１は必要により所望のサイズに裁断される。本実施形態のように、インクジェットヘッドの下流側に設けられた検査装置により導光板が連続的に検査される必要は必ずしもなく、別途準備された検査装置によりオフラインで導光板を検査することもできる。あるいは、検査装置による導光板の検査が省略されることもあり得る。
【実施例】
【００４１】
以下、実施例を挙げて本発明についてさらに具体的に説明する。ただし、本発明はこれら実施例に限定されるものではない。
【００４２】
実施例１
Ａｌ、Ｓｉ及び有機物により表面処理された顔料としての二酸化チタン粒子（石原産業（株）製、タイペークＰＦ−６７１、ルチル型、ＴｉＯ２率９７％）を８．０質量％と、光重合性オリゴマーとしてのポリエステルアクリレート（東亞合成（株）製、アロニックスＭ−７３００Ｋ）を５．０質量％と、ヒドロキシル基を有する光重合性モノマーである２−ヒドロキシ−３−フェノキシプロピルアクリレート（東亜合成（株）製、Ｍ５７００）２０．０質量％及びヒドロキシエチルアクリレート（共栄社化学（株）製、ライトアクリレートＨＯＡ）２０．０質量％と、その他の光重合性モノマーとしてのイソボルニルアクリレート（共栄社化学（株）製、ライトアクリレートＩＢＸＡ）４０．０質量％と、光重合開始剤としてのヒドロキシヘキシルフェニルエチルケトン（ＢＡＳＦジャパン（株）製、イルガキュア１８４）３．０質量％及びフェニルビス（２，４，６−トリメチルベンゾイル）ホスフィンオキシド（ＢＡＳＦジャパン（株）製、イルガキュア８１９）２．０質量％と、４，４’−［１，１０−ジオキソ−１，１０−デカンジイル］ビス（オキシ）ビス［２，２，６，６，−テトラメチル］−１−ピペリジニルオキシ（ＢＡＳＦジャパン（株）、イルガスタブＵＶ１０）を０．１質量％と、顔料分散剤としての有機重合物（日本ループリゾール（株）製、ＳＯＬＳＰＥＲＳＥ  ３６０００）を１．９質量％とを含む混合物を、ビーズミル分散機によって処理し、顔料を分散させた。分散後の混合物から濾過により不純物を除去して、紫外線硬化型インクジェットインクを得た。
【００４３】
顔料として用いた二酸化チタン粒子の累積５０％粒子径Ｄ５０（体積平均粒子径）を、スペクトリス（株）製のマルバーンＺｅｔａｓｉｚｅｒ  Ｎａｎｏ  Ｓを用いた動的光散乱法（光子相関法）により測定した。１ｇ程度のインクをシクロヘキサノンに１００倍に希釈させて、測定用の分散液を調製した。この分散液に対して、超音波洗浄機又はホモジナイザーを用いて超音波を１０分間照射した。次いで、分散液をＺｅｔａｓｉｚｅｒ  Ｎａｎｏ  Ｓのサンプル投入口に投入して、顔料の粒子径及び体積を測定した。Ｄ５０は、全粒子の粒子径及び体積を測定し、小さい粒子径の粒子から順次体積を積算したときに、積算体積が全粒子の合計体積に対して５０％となる時点の粒子の粒子径である。顔料のＤ５０は１７０ｎｍであった。
【００４４】
４０℃におけるインクの粘度は９．６ｍＰａ・ｓであり、２５℃におけるインクの表面張力は２８．０ｍＪ／ｍ２であった。
【００４５】
得られたインクを、５０ｍｍ角、厚み４ｍｍのＰＭＭＡ樹脂シートの片方の表面全面にバーコータを用いて塗布し、塗布されたインクを紫外線照射により硬化させて、インクから形成された反射膜を有する分光透過率測定用の小片サンプルを得た。得られたサンプルの反射膜の厚みをデックタック（東朋テクノロジー（株）製、Ｌａｒｇｅ  Ｓａｍｐｌｅ  Ｐｒｏｆｉｅｒ  ＦＰ１０）を用いて測定したところ、０．８μｍであった。紫外線の照射条件は以下の通りである。
【００４６】
紫外線照射条件
ランプ：メタルハライドランプ（集光型）、２本
出力：１２０Ｗ／ｃｍ
照射時間：０．５秒
照射距離：焦点距離＋１０ｍｍ
【００４７】
比較例１
光重合性オリゴマーとして脂肪族ウレタンアクリレート（サートマージャパン（株）製、ＣＮ９８１）２．０質量％と、ヒドロキシル基を有する光重合性モノマーとしての２−ヒドロキシ−３−フェノキシプロピルアクリレート（東亜合成（株）製、Ｍ５７００）４５．０質量％と、その他の光重合性モノマーとしてのイソボルニルアクリレート（共栄社化学（株）製、ライトアクリレートＩＢＸＡ）２８．０質量％及びトリデシルアクリレート（サートマージャパン（株）製、ＳＲ４８９）１０．０質量％とを用いた。これ以外は実施例１と同様にして、紫外線硬化型インクジェットインクを得た。
【００４８】
４０℃におけるインクの粘度は１８．６ｍＰａ・ｓであり、２５℃におけるインクの表面張力は２７．０ｍＪ／ｍ２であった。
【００４９】
得られたインクを用いて、実施例１と同様の操作により、インクから形成された反射膜を有する分光透過率測定用の小片サンプルを作製した。反射膜の厚さは１．２１μｍであった。
【００５０】
イエローインデックス（ＹＩ）測定
実施例１及び比較例１において準備した分光透過率測定用の小片サンプルを透過する光の分光透過率を、積分球付き分光透過率計（日立製作所製Ｕ−４１００）を用いて、波長３００ｎｍから８００ｎｍの範囲で測定した。測定結果から、イエローインデックス（ＹＩ）を求めた。
【００５１】
導光板作製
９２０ｍｍ×５４０ｍｍのＰＭＭＡ樹脂シートからマスキングフィルムを剥離し、露出した面に、実施例１又は比較例１のインクを、インクジェット印刷により輝度が面内で均一となるようにパターン印刷した。印刷されたインクを紫外線照射により硬化させて反射ドットを形成させ、ドット状のパターンで形成された反射ドットを有する導光板を得た。印刷条件及び紫外線照射条件は以下の通りである。
【００５２】
印刷条件
ノズル径：３０μｍ
印加電圧：２０Ｖ
パルス幅：４０μｓ
駆動周波数：２５００Ｈｚ
解像度：１５０ｄｐｉ
加熱温度：実施例１  ４０℃、比較例１  ５０℃
【００５３】
紫外線照射条件
ランプ：メタルハライドランプ（集光型）、２本
出力：１２０Ｗ／ｃｍ
照射時間：０．５秒
照射距離：焦点距離＋１０ｍｍ
【００５４】
輝度測定
市販の液晶表示装置の面光源装置から拡散フィルム２枚、プリズムフィルム１枚及び導光板を取り外して、光源として複数のＬＥＤが配置されたフレームを準備した。このフレーム内部に、上記「導光板の作製」において準備した導光板を組み込み、さらに拡散フィルム２枚、プリズムフィルム１枚を重ね、それらをフレームに固定した。この状態でＬＥＤを点灯し、出射面からの光の輝度及び色度を、輝度計（アイシステム製、Ｅｙｅ  Ｓｃａｌｅ３Ｗ、マルチポイント輝度計）を用いて測定した。導光板の長辺方向における９０点、導光板の短辺方向における５０点の測定点での測定値から、面内平均輝度、面内平均色度ｘ及び面内平均色度ｙを求めた。
【００５５】
【表１】
0005710295.tif 000002
【００５６】
表１に、ＹＩ測定及び輝度測定の結果を、インクの主な組成とともに示す。ポリエステルアクリレート及びヒドロキシル基を有する光重合性モノマーの両方を含むインクを用いた実施例１によれば、比較例１と比較して、表示画面における面内平均色度ｘ及びｙの値が明らかにに低下しており、ＬＥＤ光の黄色への変色が十分に抑制されることが確認された。これは、主として、実施例１のインクから形成される反射ドットを透過した光のイエローインデックスが、比較例１と比較して大きく低下したことによると考えられる。
【符号の説明】
【００５７】
１…導光板、３…光源、５…インクジェットヘッド、７…ＵＶランプ、９…検査装置、１１…透光性樹脂シート、１２…反射ドット、２０…面光源装置、３０…透過型画像表示部、４０…搬送手段、５０…インク供給ユニット、５５…導管、１００…透過型画像表示装置（液晶表示装置）、２００…導光板の製造装置、Ｓ１…出射面、Ｓ２…背面、Ｓ３…端面、Ａ…透光性樹脂シートの移動方向。
【図１】
0005710295.tif 000003
【図２】
0005710295.tif 000004